3 구 플라스크 에 단계 2 에서 얻 은 N -( 4 - 사이클 로 헥 실 페닐 ) - N -( 9 , 9 - 다이메틸 - 9 H - 플 루 오렌 - 2 일 ) 아민 2 . 69 g ( 7 . 32 mmol ) , 단계 1 에서 얻 은 3 , 3 '', 5 , 5 ''- 테트라 - t - 뷰 틸 - 5 '- 클로로 - 1 , 1 ': 3 ', 1 ''- 터 페닐 2 . 98 g ( 6 . 09 mmol ) , 0 . 103 g ( 0 . 292 mmol ) 의 다이 - tert - 뷰 틸 ( 1 - 메틸 - 2 , 2 - 다이페닐 사이클 로 프로필 ) 포스핀 ( 약칭 : cBRIDP ( 등록 상표 ) ) , 1 . 76 g ( 18 . 3 mmol ) 의 소듐 - tert - 뷰 톡 사이드 , 30 mL 의 자일렌 을 첨가 하 고 , 감압 하 에서 교반 하 여 탈기 한 후 질소 치환 하 였 다 . 이 혼합물 에 26 . 7 mg ( 0 . 0730 mmol ) 의 아릴 염화 팔라듐 이량체 ( II ) ( 약칭 : [ ( Allyl ) PdCl ] 2 ) 를 첨가 하 고 , 질소 기류 하 에 있 어서 120 ℃ 에서 약 10 시간 동안 교반 하 였 다 . 교반 후 , 이 혼합물 에 물 을 첨가 하 고 유기 층 과 수성 층 으로 분액 하 였 다 . 얻 어 진 수성 층 에 대하 여 톨루엔 으로 추출 하 였 다 . 얻 어 진 추 출액 과 유기 층 을 혼합 하 고 , 물 과 포화 식염수 로 세정 한 후 , 황산 마그네슘 으로 건조 시켰 다 . 이 혼합물 을 자연 여과 에 의하 여 분리 하 고 , 여 과액 을 농축 하 여 흑색 유상 물질 을 얻 었 다 . 이 유상 물질 을 실리카 겔 칼럼 크로마토그래피 로 정제 하 였 다 . 얻 어 진 프랙션 을 농축 하 여 담황색 유상 물질 을 얻 었 다 . 이 유상 물질 을 고속 액체 칼럼 크로마토그래피 ( 전개 용매 : 클로로폼 ) 로 정제 하 였 다 . 얻 어 진 프랙션 을 농축 하 여 백색 고체 를 얻 었 다 . 이 고체 에 에탄올 을 첨가 하 고 초음파 를 조사 하 고 , 고체 를 흡인 여과 하 여 얻 은 결과 , 목적물 인 백색 고체 를 수량 3 . 36 g , 수율 67 % 로 얻 었 다 . 단계 3 의 합성 스킴 을 이하 에 나타낸다 .